Огнеупорная масса
REFRACTORY MASS

Изобретение относится к производству огнеупорных масс, которые могут быть использованы при изготовлении изделий, работающих в металлургическом литейном производстве.
Известна огнеупорная масса, содержащая следующие компоненты, мас.%: обожженный дунит 55,0-90,0; магнезит 8,0-20,0; графит 2,0-25,0 [1]. Изделия из такой огнеупорной массы имеют невысокую шлако- и металлоустойчивость, что ограничивает их применение.
Задача изобретения состоит в упрощении технологии производства изделий из огнеупорной массы.
Технический результат достигается тем, что огнеупорная масса, включающая обожженный дунит, магнезит и графит, включает каустический магнезит и дополнительно содержит 1 н раствор соляной кислоты, фельзит и кварцит, при следующем соотношении компонентов, мас.%: обожженный дунит 39,5-42,5; каустический магнезит 9,0-10,0; графит 5,0-5,5; 1 н раствор соляной кислоты 9,0-10,0; фельзит 13,8-14,5; кварцит 20,0-21,2.
В таблице приведены составы огнеупорной массы.
Компоненты дозируют в требуемых количествах. В шаровую мельницу загружают кварцит, фельзит и проводят их измельчение в течение 5-6 часов, затем в мельницу добавляют обожженный дунит и графит и измельчают еще в течение 3-4 часов. Степень измельчения массы должна соответствовать остатку не более 10% на сите 008. В конце помола (для повышения однородности смеси) в мельницу добавляют тонкодисперсный порошок каустического магнезита. Полученную смесь затворяют 1 н раствором соляной кислоты, перемешивают, укладывают в формы и оставляют до затвердевания. Через 1 сут воздушного твердения изделия извлекают из форм и выдерживают 1 месяц в нормальных условиях.
Источник информации
1. SU 627105, С04В 35/20, 1978.